(57)【特許請求の範囲】
【請求項１】
表面に吸着した１またはそれを超えるエレクトロクロミック化合物を有する導電性、半導電性または絶縁性のナノ粒子を含み、該ナノ粒子が８０ｎｍまでの平均粒子サイズを有する、互いに分離したエレクトロクロミック粒子。
【請求項２】
固形物または懸濁液の形態で存在する請求項１記載のエレクトロクロミック粒子。
【請求項３】
ナノ粒子が、５０ｎｍまでの平均粒子サイズを有する請求項１または２記載のエレクトロクロミック粒子。
【請求項４】
ナノ粒子が、３０ｎｍまでの平均粒子サイズを有する請求項３記載のエレクトロクロミック粒子。
【請求項５】
ナノ粒子が導電性または半導電性である請求項１ないし４いずれか１項に記載のエレクトロクロミック粒子。
【請求項６】
ナノ粒子が、以下の金属：チタン、ジルコニウム、ハフニウム、クロム、モリブデン、インジウム、スズ、タングステン、バナジウム、ニオブ、タンタル、銀、亜鉛、セリウム、ストロンチウム、鉄（２価および３価）またはニッケルのドープまたは非ドープ酸化物、または前記金属のペロブスキーから選択される請求項１ないし５いずれか１項に記載のエレクトロクロミック粒子。
【請求項７】
ナノ粒子が、ＴｉＯ2、ＷＯ3、ＳｎＯ2、ＭｏＯ3、Ｉｎ2Ｏ3／ＳｎＯ3またはＺｎＯである請求項６に記載のエレクトロクロミック粒子。
【請求項８】
金属酸化物が、Ｆ、Ｃｌ、Ｓｂ、Ｐ、Ａｓ、Ｂ、Ａｌ、Ｉｎ、Ｇａ、Ｓｉ、Ｓｎ、Ｔｉ、Ｇｅ、Ｚｒ、ＬｉおよびＨｆによってドープされている請求項６又は７記載のエレクトロクロミック粒子。
【請求項９】
エレクトロクロミック化合物がｎ−型またはｐ−型のものである請求項１ないし８いずれか１項に記載のエレクトロクロミック粒子。
【請求項１０】
エレクトロクロミック化合物がｎ−型のものであって、ビス−（２−ホスホノエチル）−４,４'−ビピリジニウムジクロリドおよび１−ホスホノエチル−１'−（４−スチリル）−４,４'−ビピリジニウム二過塩素酸塩から選択される請求項９記載のエレクトロクロミック粒子。
【請求項１１】
エレクトロクロミック化合物がｐ−型のものであって、β−（１０−フェノチアジル）プロポキシホスホン酸；β−（１０−フェノチアジル）プロピル−ホスホン酸；β−（１０−フェノチアジル）プロピオネートホスホン酸；β−（１０−フェノキサジル）プロピオネートホスホン酸；および（１−フェロセニル）イミド−ベンジルメチルホスホン酸から選択される請求項９記載のエレクトロクロミック粒子。
【請求項１２】
エレクトロクロミック化合物または各エレクトロクロミック化合物が１またはそれを超える架橋基を含む請求項１ないし１１いずれか１項に記載のエレクトロクロミック粒子。
【請求項１３】
架橋基がビニル、スチリル、（メタ）アクリレート、エポキシ、シラン、アミン、アルコール、カルボン酸およびカルボン酸ハロゲン化物から選択される請求項１２記載のエレクトロクロミック粒子。
【請求項１４】
ナノ粒子が、さらに、その表面に、ナノ粒子に吸着したエレクトロクロミック化合物の凝集を防ぐまたは阻害する１またはそれを超える化合物を含む請求項１ないし１３いずれか１項に記載のエレクトロクロミック粒子。
【請求項１５】
凝集を阻害する化合物が、１またはそれを超えるアンカー官能基を運搬しているアルカンホスホネートおよびカチオン性ピリジニウムから選択される請求項１４記載のエレクトロクロミック粒子。
【請求項１６】
表面に吸着した１またはそれを超えるエレクトロクロミック化合物を有する導電性、半導電性または絶縁性のナノ粒子を含む互いに分離したエレクトロクロミック粒子の調製方法であって、
導電性、半導電性または絶縁性の、８０ｎｍまでの平均粒子サイズを有するナノ粒子を準備し、
前記ナノ粒子を１またはそれを超えるエレクトロクロミック化合物と溶媒中で混合し、所望により、得られるエレクトロクロミック粒子を単離することを含む方法。
【請求項１７】
ナノ粒子が、５０ｎｍまでの平均粒子サイズを有する請求項１６記載の方法。
【請求項１８】
ナノ粒子が、３０ｎｍまでの平均粒子サイズを有する請求項１７記載の方法。
【請求項１９】
ナノ粒子を、溶媒中で１またはそれを超えるエレクトロクロミック化合物と混合する前に単離し、溶媒に懸濁する請求項１６ないし１８いずれか１項に記載の方法。
【請求項２０】
ナノ粒子を懸濁するために使用する溶媒と、１またはそれを超えるエレクトロクロミック化合物を溶解するための溶媒が同じである請求項１９記載の方法。
【請求項２１】
溶媒がエタノール、Ｎ−メチルピロリドンまたは水である請求項１６ないし２０いずれか１項に記載の方法。
【請求項２２】
さらに、単離したエレクトロクロミック粒子を乾燥させることを含む請求項１６ないし２１いずれか１項に記載の方法。
【請求項２３】
電極またはエレクトロクロミック・デバイスの製造方法であって、
請求項１ないし１５いずれか１項に記載の互いに分離したエレクトロクロミック粒子を、ペーストを形成するように溶媒中に分散させ、該ペーストを第１の電極を形成するように基板に塗布することを含む方法。
【請求項２４】
さらに、該ペーストを、５０℃ないし２００℃の範囲の温度にて、基板上で乾燥させることを含む請求項２３記載の方法。
【請求項２５】
さらに、該ペーストを、８０℃ないし１５０℃の範囲の温度にて、基板上で乾燥させることを含む請求項２４記載の方法。
【請求項２６】
ペーストを、ステンシル・コーティングまたはインクジェット・プリントもしくはスクリーン・プリントによって塗布する請求項２３ないし２５いずれか１項に記載の方法。
【請求項２７】
基板が、ガラス、セラミック、金属またはプラスチックから形成されている請求項２３ないし２６いずれか１項に記載の方法。
【請求項２８】
前記基板は、導電性材料の層でコートされている請求項２７記載の方法。
【請求項２９】
前記導電性材料の層は、フッ素またはアンチモンでドープした酸化スズからなる請求項２８記載の方法。
【請求項３０】
エレクトロクロミック粒子上の１またはそれを超えるエレクトロクロミック化合物に１またはそれを超える架橋基が含まれ、ペーストに架橋開始剤を含む請求項２３ないし２９いずれか１項に記載の方法。
【請求項３１】
さらに、エレクトロクロミック・デバイスを形成するように、カウンター電極を調製し、該カウンター電極を第１の電極にシールし、イオン伝導性の媒体を組み入れることを含む請求項２３ないし３０いずれか１項に記載の方法。
【請求項３２】
請求項１ないし１５いずれか１項に記載のエレクトロクロミック粒子を含む電極またはエレクトロクロミック・デバイス。
【請求項３３】
電極またはエレクトロクロミック・デバイスの製造における請求項１ないし１５いずれか１項に記載のエレクトロクロミック粒子の使用。
【発明の詳細な説明】
【発明の詳細な説明】
【０００１】
本発明は、エレクトロクロミック粒子に関する。詳細には、本発明は、エレクトロクロミック・デバイスに使用するのに好適なエレクトロクロミック粒子に関する。
【０００２】
表面吸着したエレクトロクロミック化合物を有するナノ構造の導電性または半導電性のフィルムをベースとする電極を含むエレクトロクロミック・デバイスは、とりわけＷＯ−Ａ−９８／３５２６７およびＷＯ−Ａ−０１／２７６９０から知られている。かかる電極は、ナノ構造の導電性または半導電性のフィルムを導電性基板に塗布し、高温で焼鈍し、つづいてフィルム中のナノ粒子の表面にエレクトロクロミック化合物を化学吸着させることによって調製する。これは、時間がかかる手法であって、電極基板の材料をガラスまたはセラミックのような高温耐性の材料にも限定してしまう。基板に塗布する前にその表面に吸着したエレクトロクロミック化合物を有する導電性、半導電性または絶縁性のナノ粒子を提供し、それによって従来技術の欠点を回避することは望ましいであろう。
【０００３】
本発明によれば、表面に吸着した１またはそれを超えるエレクトロクロミック化合物を有する、導電性、半導電性または絶縁性のナノ粒子を含む分離したエレクトロクロミック粒子が提供される。
【０００４】
また、本発明は、本発明のエレクトロクロミック粒子の調製方法、該粒子を含む電極、および、エレクトロクロミック・デバイス用の電極の製造におけるそれらの使用も提供する。本発明の電極は、基板材料の選択に応じて、硬直または柔軟とし得る。
【０００５】
本明細書中で用いる"エレクトロクロミック化合物"または"（エレクトロ）発色団"なる語は、電位を印加した際に色を変化させる化合物をいうことを意図するが、ポリマーおよび無機化合物は除かれる。
【０００６】
本明細書中で用いる"ナノ粒子"なる語は、８０ｎｍまで、好ましくは５０ｎｍまで、およびより好ましくは３０ｎｍまでの平均粒子サイズを有する分離したおよび分散可能な粒子をいうことを意図する。
【０００７】
本明細書中で用いる"導電性ナノ粒子"なる語は、電子バンドギャップを有しないナノ粒子をいうことを意図し；"半導電性ナノ粒子"なる語は、５エレクトロンボルト以下のバンドギャップを有するナノ粒子をいうことを意図し；および、"絶縁性ナノ粒子"なる語は、５エレクトロンボルトを超えるバンドギャップを有するナノ粒子をいうことを意図する。
【０００８】
本発明のエレクトロクロミック粒子は、固形物の形態で存在しても、または溶媒中に懸濁していてもよい。
【０００９】
エレクトロクロミック化合物（または複数の化合物）は、好ましくは、ナノ粒子の１００％までであって少なくとも１％の単層被覆のナノ粒子が存在するように、ナノ粒子の表面に吸着する。
【００１０】
導電性または半導電性のナノ粒子が好ましい。好ましいナノ粒子は、以下の金属：チタン、ジルコニウム、ハフニウム、クロム、モリブデン、インジウム、スズ、タングステン、バナジウム、ニオブ、タンタル、銀、亜鉛、セリウム、ストロンチウム、鉄（２価および３価）またはニッケルのドープまたは非ドープ酸化物、またはそれらのペロブスキーから選択され、好ましくはＴｉＯ２、ＷＯ３、ＳｎＯ２、ＭｏＯ３、Ｉｎ２Ｏ３／ＳｎＯ３またはＺｎＯである。好ましいドーパントには、Ｆ、Ｃｌ、Ｓｂ、Ｐ、Ａｓ、Ｂ、Ａｌ、Ｉｎ、Ｇａ、Ｓｉ、Ｓｎ、Ｔｉ、Ｇｅ、Ｚｒ、ＬｉおよびＨｆが含まれる。
【００１１】
本発明において使用することができる絶縁性ナノ粒子には、ケイ素、アルミニウム、ジルコニウム、バリウム、マグネシウムおよびナトリウムの酸化物が含まれる。
【００１２】
ナノ粒子の表面上に吸着したエレクトロクロミック化合物は同一または異なっていてもよく、都合よくはｎ−型またはｐ−型のものとし得る。本発明において使用するための好ましいエレクトロクロミック化合物は、ＷＯ−Ａ−９８／３５２６７、ＷＯ−Ａ−０１／２７６９０、ＷＯ−Ａ−０３／００１２８８および"Ｅｌｅｃｔｒｏｃｈｒｏｍｉｃ  Ｃｏｍｐｏｕｎｄｓ"なる発明の名称で本出願人（ＮＴｅｒａ  Ｌｉｍｉｔｅｄ）によって同日に出願された係属中の国際出願に開示されている。特に好ましいｎ−型化合物には、ビス−（２−ホスホノエチル）−４,４'−ビピリジニウムジクロリド、１−ホスホノエチル−１'−（２,４,６−トリメチルフェニル）−４,４’−ビピリジニウムジビスイミドおよび１−ホスホノエチル−１'−（４−スチリル）−４,４'−ビピリジニウム二過塩素酸塩が含まれる。
【００１３】
特に好ましいｐ−型化合物には：
β−（１０−フェノチアジル）プロポキシホスホン酸；
β−（１０−フェノチアジル）プロピル−ホスホン酸；
β−（１０−フェノチアジル）プロピオネートホスホン酸；
β−（１０−フェノキサジル）プロピオネートホスホン酸；および
（１−フェロセニル）イミド−ベンジルメチルホスホン酸が含まれる。
【００１４】
本発明で使用するエレクトロクロミック化合物は、活性化して、同一の粒子上または近接するエレクトロクロミック粒子上の近接するエレクトロクロミック化合物間に化学結合を形成し得る反応基をも含み得る。以後、本明細書中では架橋基という。これらの基は、都合よくは、表面結合基の反対側の末端のエレクトロクロミック分子上に位置する。あるいは、架橋基は、例えばアルキル基を介してナノ粒子に結合し得、そのアルキル基はナノ粒子表面の結合基に連結し得る。各粒子はその外部表面に多数のこれらの反応基を含み得るため、これらの基の活性化は粒子の三次元架橋に通じる。活性化は、温度的、イオン的、還元的、酸化的、ラジカル的、光化学的または電気化学的手段によって開始し得る。好適な反応基には、ビニル、スチリル、（メタ）アクリレート、エポキシ、シラン、アミン、アルコール、カルボン酸およびカルボン酸ハロゲン化物が含まれる。ある種の場合において、活性化は、さらなる化学基、例えばジカルボン酸、ジアミンまたはジアルコールのごとき橋かけ分子との反応によって生じ得る。
【００１５】
以下の表は前記のことを実証する：
【表１】
0004762885.tif 000002
【００１６】
【表２】
0004762885.tif 000003
【００１７】
架橋基は、太線で図示する結合を介して発色団基に結合している。この架橋基は異なるスキームを介して活性化し得るが、かかるスキームの幾つかはプリントする処方中に含まれるであろう開始剤（すなわち、Ａ２、Ａ４、Ａ６、Ａ７、Ａ８）の添加を必要とし、幾つかは開始剤として熱または光しか必要としない。好ましいスキームには、プリント後の活性化プロセス工程が含まれる。これにより、プリントしたフィルムを架橋し得る際のより良好な制御が可能となる。したがって、好ましい方法には、処方およびフィルム中のさらなる化学開始剤の存在によって促進し得るまたは促進し得ない熱、光、または電気化学的ポテンシャル（Ａ１、Ａ３およびＡ５）への曝露が含まれる。
【００１８】
エレクトロクロミック粒子の架橋は、得られるフィルムの機械的強度を高める。架橋は、重合体結合剤の必要性をなくし、エレクトロクロミック粒子をインクジェット・プリントに特に好適なものとしている。
【００１９】
本発明のエレクトロクロミック粒子は、さらに、ナノ粒子の表面上に、ナノ粒子上に吸着したエレクトロクロミック化合物の凝集を妨害または阻害する１またはそれを超える化合物を含み得る。好適な凝集阻害化合物には、ホスホノエチルピリジニウム過塩素塩のごとき１またはそれを超えるアンカー官能基を運搬しているアルカンホスホネートおよびカチオン性ピリジニウムが含まれる。
【００２０】
本発明のエレクトロクロミック粒子は、導電性、半導電性または絶縁性のナノ粒子および１またはそれを超えるエレクトロクロミック化合物を溶媒中で混合し、所望により、得られるエレクトロクロミック粒子を単離することによって調製し得る。
【００２１】
ナノ粒子は、溶媒中でエレクトロクロミック化合物（または複数の化合物）と混合する前に、溶媒に懸濁し得る。後半の場合では、ナノ粒子溶媒およびエレクトロクロミック化合物溶媒は好ましくは同じである。混合は、典型的には、ほぼ２５℃の温度にて、ほぼ３０分ないし２時間行う。得られたエレクトロクロミック粒子は、例えば、遠心分離、および、ほぼ５０℃ないし９０℃の範囲の温度にてほぼ６時間ないし３０時間乾燥させるようないずれかの好適な手段によって単離し得る。
【００２２】
ナノ粒子およびエレクトロクロミック化合物を懸濁させ、および乾燥したエレクトロクロミック粒子を分散させるのに好適な溶媒には、ジエチルエーテル、１,１,１−トリクロロエタン、酢酸アミル、四塩化炭素、キシレン、酢酸エチル、トルエン、テトラヒドロフラン、Ｎ−メチルピロリドン、ベンゼン、クロロホルム、トリクロロエチレン、メチルエチルケトン、アセトン、ジアセトンアルコール、二塩化エチレン、塩化メチレン、ピリジン、モルホリン、ジメチルホルムアミド、ジメチルスルフォキシド、メタノール、エタノール、ｎ−プロパノール、ｎ−ブタノール、プロピレングリコール、エチレングリコール、グリセリンおよび水が含まれる。好ましい溶媒にはエタノール、Ｎ−メチルピロリドンおよび水が含まれる。
【００２３】
電極を形成するためには、乾燥したエレクトロクロミック粒子をＮ−メチルピロリドンまたはポリビニルジフルオライドのごとき溶媒にペーストを形成するように分散し得、それは例えばステンシル・コーティングまたはインクジェット・プリントまたはスクリーン・プリントによって好適な基板に塗布し得る。基板上のペーストは、約５０℃ないし２００℃、好ましくは約８０℃ないし１５０℃の範囲の温度にて乾燥し得る。基板は、例えば、ガラス、セラミック、金属またはプラスチックから形成され得、これらは所望によりフッ素またはアンチモンをドープした酸化スズのごとき導電性材料の層でコートされていてもよい。
【００２４】
エレクトロクロミック粒子上に存在する１またはそれを超えるエレクトロクロミック化合物が１またはそれを超える架橋基を含む場合には、架橋開始剤を乾燥したエレクトロクロミック粒子の分散液に添加し得る。
【００２５】
エレクトロクロミック・デバイスは、カウンター電極を準備し、カウンター電極を、本発明のエレクトロクロミック粒子を含む電極にシールし、ついで、イオン伝導性の媒体を組み入れることによって形成し得る。
【００２６】
本発明のエレクトロクロミック粒子は以下の利点を有する：
１．それは、比較的低温の単一のプロセス工程で電極上に沈積し得、それによって電極用の可撓性基板のようなプラスチックのごとき熱感受性の材料の使用が許容され；
２．それは、特に、小さなピクセルサイズおよび１を超える有色ピクセルが同一電極またはイメージ上で必要な場合に、最終的なイメージのピクセルサイズおよび解像度のより大きな制御を許容し；
３．エレクトロクロミック粒子の色は、発色団の性質および相対量を変化させることによって制御し得る。例えば、（ｉ）異なる発色団を有するエレクトロクロミック粒子を均一に混合し得、得られるフィルムは対応する混合した色を表示するであろう、および（ｉｉ）異なる発色団を有する異なるエレクトロクロミック粒子を基板上に並べて沈積し、それによってディスプレーの情報量の増加の可能性が提供される。エレクトロクロミック粒子からなるかかるピクセルは、高分解能マルチカラー（多色）ディスプレー・デバイスを達成し得るように個別にアドレス指定し得る。
【００２７】
本発明を以下の実施例で説明する。
実施例１
エレクトロクロミック粒子は、発色団として０.１Ｍのビス−（２−ホスホノエチル）−４,４’−ビピリジニウムジクロリド（１．１１８ｇ）および０．０１Ｍの過塩素酸リチウム（０．０２６６ｇ）を２５ｍｌの水に溶解することによって調製した。５ｇのＴｉＯ２粉体（３０ｎｍの平均粒子サイズ）を発色団溶液に添加した。その混合物を２５℃にて１時間攪拌し、その後に５０００ｒｐｍで遠心してエレクトロクロミック粒子を分離した。エレクトロクロミック粒子をエタノール中に再分散させて、いずれの化学吸着しなかった発色団分子も溶解させ、リンス溶液から５０００ｒｐｍでの遠心によって再度分離した。その後に、洗浄した固形物を７０℃にて２４時間乾燥させた。
【００２８】
カソードを調製するために、４ｇの乾燥したエレクトロクロミック粒子を６ｇのＮ−メチルピロリドン中に分散させてペーストを形成した。このペーストを、フッ素ドープ酸化スズ（ＦＴＯ）ガラス基板上にステンシルコートし、ペーストをプリントした直後に以下の熱サイクルを用いてその基板を乾燥させた：
１５分間にわたる室温（２５℃）からほぼ１００℃まで；
１００℃にて３０分間；
３０分間にわたる室温（２５℃）までの冷却。
【００２９】
ついで、得られたカソードをエタノール中でリンスして、いずれの化学吸着しなかった発色団分子も除去した。
【００３０】
実施例２
エレクトロクロミック粒子は、５００ｍｇのメシジン＝ビスイミド（すなわち、１−ホスホノエチル−１’−（２，４，６−トリメチルフェニル）−４，４’−ビピリジニウム＝ジビスミド）を１００ｍｌのメタノールに溶解し、この溶液を２．５ｇの懸濁したＴｉＯ２ナノ粒子を含有する２００ｍｌのメタノールに２０分間にわたって添加することによって調製した。メシジン＝ビスイミドは、本出願人（ＮＴｅｒａ  Ｌｉｍｉｔｅｄ）によって同日に出願された"Ｅｌｅｃｔｒｏｃｈｒｏｍｉｃ  Ｃｏｍｐｏｕｎｄｓ"なる発明の名称の同時係属欧州特許出願に開示され、特許請求されているエレクトロクロミック化合物である。添加が完了したら、その混合物を２５℃にて１時間攪拌し、その後に５０００ｒｐｍで遠心してエレクトロクロミック粒子を分離した。エレクトロクロミック粒子をエタノール中に再分散して、いずれの化学吸着しなかった発色団分子も溶解し、リンス溶液から５０００ｒｐｍでの遠心によって再度分離した。その後に、洗浄した固形物を７０℃にて２４時間乾燥した。
【００３１】
カソードを調製するために、４ｇの乾燥したエレクトロクロミック粒子を６ｇのＮ−メチルピロリドンに分散させてペーストを形成した。このペーストを、フッ素ドープ酸化スズ（ＦＴＯ）ガラス基板上にステンシルコートし、ペーストをプリントした直後に以下の熱サイクルを用いてその基板を乾燥させた：
１５分間にわたる室温（２５℃）から６０℃まで；
６０℃にて３０分間；
３０分間にわたる室温（２５℃）までの冷却。
【００３２】
ついで、得られたカソードをエタノール中でリンスして、いずれの化学吸着しなかった発色団分子も除去した。
【００３３】
実施例３
エレクトロクロミック粒子は、５００ｍｇの１−ホスホノエチル−１’−（４−スチリル）−４，４’−ビピリジニウム二過塩素酸塩を、２．５ｇの懸濁したＴｉＯ２ナノ粒子を含有する２００ｍｌのメタノールに溶解することによって調製した。１−ホスホノエチル−１’−（４−スチリル）−４，４’−ビピリジニウム二過塩素酸塩はＷＯ−Ａ−０３／００１２８８に開示されている。その混合物を２５℃にて１時間攪拌させ、その後に５０００ｒｐｍで遠心してエレクトロクロミック粒子を分離した。そのエレクトロクロミック粒子をエタノール中に再分散させて、いずれの化学吸着しなかった発色団分子も溶解し、リンス溶液から５０００ｒｐｍでの遠心によって再度分離した。その後に、洗浄した固形物を７０℃にて２４時間乾燥させた。
【００３４】
カソードを調製するために、４ｇの乾燥したエレクトロクロミック粒子を、光開始剤としての３００ｍｇのアゾビスイソブチロニトリル（ＡＩＢＮ）を含有する６ｇのＮ−メチルピロリドンに分散してプリンティング・ペーストを形成した。そのペーストを、酸化インジウム−酸化スズ（ＩＴＯ）ガラス基板上にステンシルコートした。コーティング直後に、その基板を乾燥させ、フィルムを８０℃にて６０分間架橋した。
【００３５】
実施例４
カソード（４０ｍｍ×４０ｍｍ）は、実施例１の手法に従って調製した。
カウンター電極を調製するために、透明導電性酸化物としてフッ素ドープ酸化スズ（ＦＴＯ）でコートしたガラス基板（５０ｍｍ×５０ｍｍ）を、アンチモンドープ酸化スズ（ＡＴＯ）でスクリーン・プリンティングによってコートし、６０℃にて２０−３０分間加熱した。ルチル・チタニアの白色顔料粒子を含む白色反射ペーストを、スクリーン・プリンティングによってＡＴＯ層上にコートし、その二重層を４５０℃にて４５分間焼結させた。
【００３６】
カソードは、エポキシ製ガスケットシールを用いてカウンター電極にシールした。得られたエレクトロクロミック・デバイスは、真空下、ガンマ−ブチロラクトン中の過塩素酸リチウムの０．２Ｍの電解質溶液で埋め戻し、ＵＶ光下で硬化した。このエレクトロクロミック・デバイスを横切って１．３Ｖを印加すると、デバイスの発色を生じる。
【図面の簡単な説明】
【００３７】
【図１】図１は、実施例１で調製したエレクトロクロミック粒子のＵＶ−可視光反射スペクトルを示し；
【図２】図２は、１０ｍＶ／ｓｅｃのスキャン速度の、実施例４のエレクトロクロミック・デバイスのサイクリック・ボルタモグラムである。デバイス発色用の開始電圧は、ほぼ−０．８ボルトであり、これはデバイスのエネルギー消費の観点から非常に有利である；
【図３】図３は、実施例４のデバイスに−１．３ボルトのパルスを印加した場合のデバイスのｃｈｒｏｎｏｃｏｕｌｏｍｅｔｒｙ挙動（電荷−対−時間）を示す。完全な発色に相当する電荷の量は、ほぼ４ｍＣ／ｃｍ２である。低開始電圧と合わさって、この電荷消費はこれらのフィルムを含むデバイスに低電力消費をもたらす；および
【図４】図４は、白色になった状態（実線−によって図示する短絡）および発色状態（鎖線によって図示する発色電圧（−１．３Ｖ）パルスを印加した直後）、および同時に開回路で保持した１５分後（破線----によって図示する）の実施例４のデバイスの反射率を示す。４５．６２％ほども高い反射率が白色になった状態で得られ、７．７４％ほども低い反射率が発色した状態で得られ、これは５.８９のコントラスト比を与える。これらの結果は、ＷＯ−Ａ−９８／３５２６７およびＷＯ−Ａ−０１／２７６９０に開示されている型のデバイスを用いて得たものと非常に合って比較する。
【図１】
0004762885.tif 000004
【図２】
0004762885.tif 000005
【図３】
0004762885.tif 000006
【図４】
0004762885.tif 000007